Brevet FR3041645A1 (20170331)
REVENDICATIONS1. Procédé de fabrication de polyéthylène ou d'un copolymère de l'éthylène par introduction en continu d'éthylène et d'éventuel(s) comonomère(s) dans un réacteur tubulaire ou autoclave, comprenant une étape de polymérisation ou copolymérisation radicalaire de l'éthylène à une température d'initiation variant de 140°C à 200°C, à une pression variant de 1200 à 3000 bars, en présence d'un premier initiateur de polymérisation peroxydique choisi parmi les composés peroxydes diperketals de formule I2 R4 R6 (I) Ri C-00-C-00 -C -R8 1 1 I R3 R5 R7 où les groupes Ri, R2, R3, R6, R7 et R8 consistent en des groups alkyles en C1-C6, caractérisé en ce qu'un second initiateur, consistant également en un peroxyde diperketal de formule (I), est présent lors de la susdite étape, les premier et second peroxydes, formant un mélange de peroxydes, présentant une Température de Demi-vie à une minute comprise entre 150°C et 185°C telle que mesurée dans le n-dodécane à la concentration de 0,1 mole par litre (mo1.1-1) à l'aide d'une courbe de calorimètre à balayage différentiel (DSC).\n<CLM>\1\tProcédé selon la revendication 1, caractérisé en ce que la Température de Demi-vie à une minute des deux susdits initiateurs est comprise entre 160°C et 170°C.\n<CLM>\1\tProcédé selon la revendication 1 ou 2, caractérisé en ce que le groupe R4 ou R5 du premier initiateur diffère du groupe correspondant, respectivement R4 ou R5 du second initiateur, d'un seul carbone. 3041645 26\n<CLM>\1\tProcédé selon l'une quelconque des revendications précédentes, caractérisé en ce que les groupes R4 et R5 sont des groupes alkyles en Cl - C6. 5\n<CLM>\1\tProcédé selon l'une quelconque des revendications précédentes, caractérisé en ce que les groupes R2, R3, R6 et R7 des deux susdits initiateurs consistent chacun un groupe méthyle, de préférence également le groupe R4. 10\n<CLM>\1\tProcédé selon l'une quelconque des revendications précédentes, caractérisé en ce que les groupes Ri et R8 des deux susdits initiateurs consistent chacun en un groupe alkyle en C2-C4.\n<CLM>\1\tProcédé selon l'une quelconque des revendications précédentes 15 caractérisé en ce que le groupe R5 des deux susdits initiateurs représente un groupe alkyle en C1-C2.\n<CLM>\1\tProcédé selon l'une quelconque des revendications précédentes, caractérisé en ce que le premier initiateur de polymérisation est le 2,2- 20 di(tertio-amylperoxy)butane.\n<CLM>\1\tProcédé selon l'une quelconque des revendications précédentes, caractérisé en ce que le second initiateur de polymérisation est le 2,2- di(tertio-amylperoxy)propane.\n<CLM>\1\tProcédé selon l'une quelconque des revendications précédentes, caractérisé en ce que le mélange des deux peroxydes diperketals présente une part du second initiateur comprise entre 2% et 50% molaire, de préférence entre 10% et 40% molaire.\n<CLM>\1\tProcédé selon l'une quelconque des revendications précédentes caractérisé en ce que la polymérisation ou copolymérisation est effectuée en présence en outre d'un ou plusieurs initiateur(s) peroxydique(s) additionnel(s). 25 3041645 27\n<CLM>\1\tProcédé selon l'une quelconque des revendications précédentes caractérisé en ce que la polymérisation ou copolymérisation est effectuée en présence d'au moins un additif choisi parmi les antioxydants ; les agents de 5 protection UV ; les agents de mise en oeuvre ; les agents anti-buée ; les agents anti-bloquants ; les charges ; les agents de couplage ; les agents réticulants ; les agents antistatiques ; les agents nucléants ; les pigments ; les colorants ; les plastifiants ; les fluidifiants ; les additifs retardateurs de flamme. 10